Brevet FR2804973A1 — publié le 20010817

MATÉRIAU MÉTALLIQUE DONT LA SURFACE EST MODIFIÉE, SON PROCÉDÉ DE PRÉPARATION ET UTILISATION DU MATÉRIAU MODIFIÉ. L'invention a pour objet un matériau métallique dont la surface est modifiée, son procédé de préparation et l'utilisation du matériau modifié. On a déjà montré que la réduction électrochimique de sels de diazonium sur une électrode de carbone permet d'attacher de manière covalente des groupes aryle à la surface du carbone. Cette réaction chimique peut être effectuée non seulement en milieu aprotique dans l'acétonitrile, mais aussi en milieu aqueux acide. Les monocouches obtenues avec une grande diversité de sels de diazonium ont été caractérisées par différentes méthodes : lavoltamétrie cyclique, la spectroscopie de photoélectrons (XPS), la spectroscopie vibrationnelle (PMIRRAS-Polarization Modulation InfraRed Reflexion Absorption Spectroscopy- et spectroscopie Raman [2]), la spectroscopie de rétrodiffusion Rutherford (RBS). Le greffage a lieu sur les liaisons pendantes du carbone vitreux, mais aussi sur le plan de base du Graphite Pyrolytique Hautement Orienté (HOPG) (c'est à dire sur des carbones sp2). En se basant sur la réduction bien connue des halogénures d'aryle, [ 3] on a attribué cette réaction de greffage au très réactif radical aryle produit lors de la réduction électrochimique des sels de diazonium. L' influence de ces couche organiques greffées sur la vitesse des transferts électroniques a été mesurée. [4] Ces monocouches organiques ont été utilisées pour attacher des enzymes redox,[lb] pour limiter l' adsorption des protéines, [5] pour différencier la dopamine de l' acide ascorbique dans les dosages électrochimiques, [6] pour contrôler des détecteurs à flux en carbone vitreux. [7] La simple réaction chimique des sels de diazonium (sans électrochimie) a permis d'attacher des groupes aryle sur des noirs de carbone pour produire des matériaux utilisables dans l'industrie des plastiques, des caoutchouc et des textiles. 181 Il est aussi possible d'obtenir des couches compactes de groupes aryle sur le silicium par réduction électrochimique de sels de diazonium sur du silicium Si (111) hydrogéné. [9] Or à ce jour, le greffage de groupes aromatiques sur la surface de matériau métallique n'a pas été effectué. L'invention a notamment pour objet le greffage de groupes aromatiques sur la surface de matériau métallique. L'invention a notamment pour objet le greffage stable dans le temps, de groupes aromatiques sur la surface d'un matériau métallique. Dans l'une de ses généralités, l'invention a pour objet un matériau métallique dont la surface est modifiée, par liaison de groupes aromatiques à ladite surface, éventuellement substitués par des groupes fonctionnels. On a trouvé de façon inattendue que l'on pouvait former des liaisons stables métal-carbone, ledit carbone étant engagé dans un groupe aromatique. On précise que, l'on entend par "groupe aromatique", un radical dérivé d'un composé cyclique comportant un ou plusieurs noyaux benzéniques indépendants ou condensés, et/ou un ou plusieurs noyaux complexes dérivés du benzène. Ce radical peut bien entendu comporter aussi des noyaux hétérocycliques et/ou divers substituants ainsi que des chaînes hydrocarbonées comportant éventuellement des hétéroatomes tels que N, 0 et S. L'expression "matériau métallique dont la surface est modifiée par liaisons de groupes aromatiques à ladite surface" signifie que sur la surface du matériau métallique est greffée une couche qui peut avoir une épaisseur minimum d'environ 10 À, c'est à dire être une monocouche. De façon générale, les couches greffées sur la surface, du matériau métallique selon l'invention ont une épaisseur variant d'environ 10 à environ 1mm. L'expression "groupes aromatiques éventuellement substitués par des groupes fonctionnels" signifie que les groupes aromatiques greffés peuvent subir des transformations chimiques subséquentes comme cela apparaît au cours de la description qui suit. Dans le matériau métallique selon l' invention, la nature de la liaison entre la surface et les groupes aromatiques qui la modifient est une liaison carbone-métal de type covalent, et est notamment telle qu'elle résiste à un lavage par ultrason. L'expression " carbone-métal de type covalent" signifie une liaison forte non ionique obtenue par recouvrement des orbitales du carbone et du métal. Les conditions de résistance de la liaison carbone-métal à un lavage par ultrason sont décrites à titre illustratif, dans les exemples ci-après. Selon un mode de réalisation avantageux, dans le matériau métallique selon l' invention, le groupe aromatique est un reste aromatique en C6-C14, éventuellement substitué par un ou plusieurs substituants fonctionnels ou un reste hétéroaromatique de 4 à 14 atomes, éventuellement substitué par un ou plusieurs substituants fonctionnels, comportant un ou plusieurs hétéaroatomes choisis parmi l'oxygène, l'azote, le soufre ou le phosphore. Selon un autre mode de réalisation, dans le matériau métallique selon l' invention, le groupe aromatique comporte un ou plusieurs substituants choisis dans le groupe constitué par : - les radicaux aliphatiques, linéaires ou ramifiés de 1 à 20 atomes de carbone, comportant éventuellement une ou plusieurs double(s) ou triple(s) liaison(s), éventuellement substitués par des radicaux carboxyles, N02, amino protégé disubstitué, amino monosubstitué protégé, cyano, diazonium, alkoxy de 1 à 20 atomes de carbone, alkoxycarbonyle de 1 à 20 atomes de carbones, alkylcarbonyloxy de 1 à 20 atomes de carbone, vinyle éventuellement fluoré ou allyle, les atomes d'halogène, - les radicaux aryles éventuellement substitués par des radicaux carboxyles, N02, amino protégé disubstitué, amino monosubstitué protégé, cyano, diazonium, alkoxy de 1 à 20 atomes de carbone, alkoxycarbonyle de 1 à 20 atomes de carbone, alkylcarbonyloxy de 1 à 20 atomes de carbone, vinyle éventuellement fluoré ou allyle, les atomes d'halogène, - les radicaux carboxyles, N02, amino protégé disubstitué, amino monosubstitué protégé, cyano, diazonium, alkoxy de 1 à 20 atomes de carbone, alkoxycarbonyle de 1 à 20 atomes de carbone, alkylcarbonyloxy de 1 à 20 atomes de carbone, vinyle éventuellement fluoré, les atomes d'halogène. Selon un autre mode de réalisation, le matériau métallique selon l'invention est tel que le groupe aromatique comporte un ou plusieurs substituants susceptibles de réagir directement avec un substrat, ou un ou plusieurs substituants précurseurs qui, après transformation, sont susceptibles de réagir avec un substrat, ledit substrat étant choisi dans le groupe constitué par des résines organiques, des molécules biologiques, des molécules chimiques ou des agents complexants. Selon un autre mode de réalisation, le matériau métallique selon l' invention est tel que le groupe aromatique comporte un ou plusieurs substituants susceptibles de réagir directement avec une résine organique et choisis dans le groupe constitué par des groupements allyliques ou vinyliques,-(CH2)n -COOH, -(CH2)n-CH2-OH, (CH2)n- NH2, n étant un nombre entier compris entre 0 et 10, ou un ou plusieurs substituants précurseurs susceptibles de réagir après transformation avec une résine organique et choisis dans le groupe constitué par NO2, N2+, (CH2)n-CN, (CH-CHO, (CH2)nCOOPr, Pr étant un groupe protecteur, (CH2)n-NHP'r, (CH2)n-N(P'r)2, (CH2)nN=P"r, P'r, P"r étant des groupes protecteurs, n étant un nombre entier compris entre 1 et 10. Selon un autre mode de réalisation dans le matériau métallique selon l' invention, le groupe aromatique comporte un ou plusieurs substituants susceptibles de réagir directement avec une molécule biologique et choisis dans le groupe constitué par (CH2)n-COOH, (CH2)n-NH2, n étant un nombre entier compris entre 0 et 10, ou un ou plusieurs substituants précurseurs susceptibles de réagir après transformation avec une molécule biologique et choisis dans le groupe constitué par N02, N2+, (CH-CN, (CH2)n-CHO, (CH2)n-COOPr, Pr étant un groupe protecteur, n étant un nombre entier compris entre 0 et 10. Selon un autre mode de réalisation, dans le matériau métallique selon l' invention, le groupe aromatique comporte un ou plusieurs substituants susceptibles de réagir directement avec des molécules organiques fonctionnelles et choisis dans le groupe constitué par NO2, (CH2)n-CONH2, (CH2)n-CN, (CH2)n-CHO, (CH2)n-COOH, (CH2)n-CH2OH, (CH2)n-NH2, n étant un nombre entier compris entre 0 et 10, S02H, S03H, SO2R, S03R, R étant une chaîne carbonée aliphatique ou aromatique de 1 à 20 atomes de carbone, ou un ou plusieurs substituants précurseurs susceptibles de réagir après transformation avec des molécules organiques fonctionnelles et choisis dans le groupe constitué par N02, (CHZ)n CONH2, (CHZ)n-COOPr, Pr étant un groupe protecteur, (CH2)n-NHP'r, (CH2)n-N (P'r)2, (CH2)n-N =P"r, P'r, P"r étant des groupes protecteurs,(CH-CN, (CH-CHO, (CH-COOH, (CHZ)n CHZOH, n étant un nombre entier compris entre 0 et 10, S02Pr, S03Pr, Pr étant un groupe protecteur choisi parmi les significations de R. Selon un autre mode de réalisation de l' invention, le groupe aromatique est choisi parmi : Dans ce qui suit, les sels de diazonium seront identifiés par leur numéro, comme indiqué comme ci-dessus. Les composés suivants sont avantageusement utilisés : car leurs substituants peuvent être facilement caractérisés par voltamétrie cyclique (N02, quinone), par XPS ou RBS (NO2, I, COOH) et PMIRRAS (N02). Les autres diazoniums ont été choisis pour leur possible propriétés hydrophobes pouvant conduire à une réduction des vitesses de corrosion. Selon un mode de réalisation avantageux de l' invention, le métal est choisi parmi les métaux purs ou les alliages, et notamment le fer, le nickel, le platine, l'or, le cuivre, le zinc, le cobalt, le titane, le chrome, l'argent, les aciers inoxydables, les alliages de titane, les alliages de chrome cobalt, le molybdène, le manganèse, le vanadium. Pour préparer le matériau métallique selon l' invention, on peut avoir recours à un procédé consistant à fixer sur la surface de ce matériau un groupe aromatique, par réduction électrochimique d'un sel de diazonium comportant ce groupe aromatique, en mettant en contact le matériau métallique avec une solution du sel de diazonium dans un solvant et en polarisant négativement le matériau métallique par rapport à une anode également en contact avec la solution du sel de diazonium, l'anode et la cathode pouvant être éventuellement séparées l'une de l'autre, par exemple par un diaphragme ou une membrane. Lorsqu'on greffe des groupes aryle sur du carbone, on obtient des liaisons carbone-carbone qui sont les liaisons habituelles de la chimie organique. Sur le carbone vitreux, la liaison se fait probablement à partir des liaisons pendantes et sur du Graphite Pyrolytique Hautement Orienté par transformation d'un carbone sp2 en carbone sp3. Quant aux liaisons fer-carbone ou plus généralement métal-carbone, elles sont nettement moins usuelles et de plus rien ne laissait penser que la réduction du sel de diazonium sur le métal de l'électrode puisse conduire à la fixation forte de groupes aromatiques sur la surface. De plus il est inhabituel de réduire des substrats organiques sur des métaux peu nobles comme le fer ou le zinc ou même le cuivre et le titane ; quant aux métaux nobles ils sont couramment utilisés comme électrodes en électrochimie moléculaire, justement parce qu'ils ne réagissent pas avec les substrats, les intermédiaires de réaction ou les produits finaux. Le procédé de l' invention n'était donc pas envisageable, compte tenu des connaissances actuelles. Dans ce procédé, si l'on suppose que le sel de diazonium répond à la formule ArN+2X- dans laquelle Ar représente le groupe aromatique du sel de diazonium et X- représente un anion, la réduction électrochimique du cation diazonium ArN+2 correspond au schéma réactionnel suivant : ArN+2 + le' ArN2* Ar'+ N2 Ainsi, la réduction du cation diazonium libère le groupe aromatique du sel de diazonium sous la forme de radical libre qui peut attaquer la surface du matériau métallique pour se fixer sur celui-ci. Le choix des sels de diazonium repose sur le fait qu' ils sont plus facilement réductibles que le radical auquel ils donnent naissance. Selon l' invention, il est donc nécessaire que le potentiel de réduction du sel de diazonium utilisé soit moins négatif que le potentiel de réduction du radical libre Ar* correspondant au groupe aromatique de ce sel de diazonium. En effet, si le potentiel de réduction du sel de diazonium était plus négatif que le potentiel de réduction du radical Ar*, le radical libre Ar' serait réduit en Ar- lors de la réduction électrochimique du sel de diazonium et Ar serait protoné soit par l'eau résiduelle, soit par le solvant lui-même pour former ArH, sans se fixer sur le matériau métallique. Cette dernière condition portant sur le potentiel de réduction du sel de diazonium est remplie pour pratiquement tous les sels de diazonium. Selon un mode de réalisation de l' invention, l' anode et la cathode ne sont pas séparées. Dans ce cas l' anode, la cathode plongent dans la solution contenant le sel de diazonium. Deux électrodes suffisent pour travailler en mode intentiostatique. Une électrode de référence doit être ajoutée plongeant dans la même solution si on travaille en mode potentiostatique. Selon encore un autre mode de réalisation, l' anode et la cathode sont séparées, par exemple par un diaphragme ou une membrane. Dans ce cas, seules deux électrodes sont nécessaires dans le cas où on travaille en mode intentiostatique. Si on travaille en mode potentiostatique, il est nécessaire d'ajouter une électrode de référence dans le compartiment cathodique. L'invention concerne également un procédé dans lequel la réduction électrochimique a lieu en présence d'un électrolyte, le compartiment anodique et cathodique étant éventuellement séparé, le compartiment anodique comportant le solvant et l'électrolyte, le compartiment cathodique comportant le solvant, l' électrolyte et le sel de diazonium. La réduction électrochimique peut avoir lieu en présence d'un électrolyte. Selon cette configuration, l' anode et la cathode peuvent ne pas être séparées. Toutes deux plongeant dans la solution. Deux électrodes suffisent en mode intentiostatique. Une électrode de référence doit être ajoutée en mode potentiostatique. Selon un autre mode de réalisation de l'invention, l'anode et la cathode peuvent être séparées, par une membrane ou un diaphragme. Deux électrodes suffisent en mode intentiostatique. Par contre, en mode potentiostatique, il est nécessaire d'ajouter une électrode de référence dans le compartiment cathodique. Selon un mode de réalisation avantageux, dans le procédé selon l' invention, le sel de diazonium répond à la formule ArN2+ X- , dans laquelle Ar représente le groupe aromatique et X représente un anion et en ce que ce sel de diazonium a un potentiel de réduction moins négatif que le potentiel de réduction du radical libre Ar correspondant au groupe aromatique du sel de diazonium, l'anion X- du sel de diazonium étant avantageusement choisi parmi les halogènes, les sulfates, les phosphates, les perchlorates, les tetrafluoroborates, les carboxylates, les hexafluorophosphates. Selon un autre mode de réalisation dans le procédé selon l' invention, la réduction est effectuée par voltamétrie cyclique répétitive dans un intervalle de potentiel où les sels de diazonium sont réduits ou par électrolyse à un potentiel plus négatif que le potentiel de réduction du sel de diazonium, ou à courant constant (mode intentiostatique) . Lorsque la réduction du sel de diazonium est effectuée par voltamétrie cyclique répétitive dans un intervalle de potentiel où les sels de diazonium sont réduits On effectue des balayages successifs entre un potentiel moins négatif que la vague de réduction du sel de diazonium et un potentiel plus négatif que la vague de réduction. Lorsque la réduction du sel de diazonium est effectuée à un potentiel plus négatif que le potentiel de réduction du sel de diazonium On place alors le potentiel de la cathode au niveau de la vague de réduction du sel de diazonium ou à un potentiel plus négatif que le potentiel de la vague de réduction du sel de diazonium. Lorsque la réduction est effectuée en mode intentiostatique, on fixe le courant d'électrolyse à une valeur telle que seul le sel de diazonium soit réduit. Selon un autre mode de réalisation, dans le procédé selon l' invention la concentration en sels de diazonium est comprise entre 10-3 et 10-' mol/1. Selon un autre mode de réalisation, dans le procédé selon l' invention de réalisation par voie électrochimique d'un matériau métallique dont la surface est modifiée par des groupes aromatiques aminés, le sel de diazonium aromatique est substitué par un radical nitro et la réduction électrochimique est maintenue jusqu'à la réduction du radical nitro en radical amino au milieu aqueux acide. Selon un autre mode de réalisation, dans le procédé selon l' invention, la réduction électrochimique du sel de diazonium a lieu dans un solvant aprotique, notamment choisi dans le groupe comprenant l'acétonitrile, le diméthylformamide, le diméthylsulfoxyde et le benzonitrile. Selon un autre mode de réalisation, dans le procédé selon l' invention, la solution du sel de diazonium comprend un électrolyte-support constitué par un sel d'ammonium quaternaire ou un sel de lithium, notamment un tétrafluoborate de tétralkylammonium. Dans le procédé selon l' invention la réduction électrochimique du sel de diazonium organique peut avoir lieu dans un solvant protique en milieu acide. Selon un autre mode de réalisation de l' invention, le solvant protique est choisi dans le groupe constitué par l'eau, le méthanol, l'éthanol ou leurs mélanges, ou en ce que le solvant protique est en mélange avec un solvant aprotique étant entendu que le mélange résultant présente les caractéristiques d'un solvant protique. Selon un autre mode de réalisation dans le procédé selon l'invention, l'acide est choisi parmi les acides sulfurique, chlorhydrique, nitrique, nitreux, phosphorique ou tétrafluoroborique. Dans le procédé selon l' invention, selon un autre mode de réalisation avantageux, le pH de la solution est inférieur à 2. L'invention concerne également un matériau métallique tel qu' obtenu par mise en #uvre du procédé décrit ci-dessus. Le matériau métallique selon l' invention peut être caractérisé par le fait que la liaison entre sa surface et les groupes aromatiques qui la modifient est telle que, lorsqu' on effectue un balayage anodique à partir du potentiel de corrosion du métal formant la surface du matériau métallique, il existe au moins un potentiel responsable de la dissolution d'une quantité détectable du susdit métal mais qui ne détruit pas la susdite liaison. Le matériau métallique selon l'invention peut également être caractérisé par le fait que la nature de la liaison entre sa surface et les groupes aromatiques qui la modifient est telle que, lorsqu' on applique un balayage anodique allant du potentiel de corrosion à un potentiel plus anodique d'environ 75 mV, au matériau métallique dont la surface est modifiée, il n'y a pas de rupture de la susdite liaison, mais dissolution d'une quantité détectable du métal formant la surface du matériau métallique. Le sel de diazonium soit est préparé indépendamment et préalablement à son addition, dans un réacteur, en vue de la modification de la surface du matériau métallique, ou soit est préparé in situ, en mettant en présence, dans un réacteur, les composants nécessaires à sa formation, selon les méthodes classiques de l'art antérieur. L'invention concerne également toute utilisation des matériaux métalliques définis ci-dessus et notamment les utilisations suivantes : 1- La protection des métaux contre la corrosion soit par des couches obtenues directement soit par des couches polymères obtenues à partir de substituants pouvant polymériser, par exemple: 2- La lubrification en mettant sur la surface métallique des molécules améliorant les propriétés de frottement (exemple: des molécules perfluorées) ou des molécules ayant une grande affinité pour le lubrifiant (exemple des longues chaînes alkanes ayant une affinité pour les huiles et graisses minérales) 3. L'adhésion de deux surfaces métalliques chacune étant modifiée par le procédé ci-dessus, les groupes R et R' pouvant réagir l'un sur l'autre de manière chimique. 4- L'amélioration des biomatériaux en recouvrant la surface métallique (titane, alliages de titane, acier inoxydable, alliages chrome cobalt) par exemple par: - par des chaînes de type polyéthylèneglycol substituant le noyau aromatique qui empêcheraient l'adhésion des protéines. - des protéines telles que la protéine morphogénique osseuse (Bone Morphogenic Protein) susceptible de stimuler la croissance osseuse. - par des antibiotiques substituant le groupe aromatique pour former des urfaces bactéricides. Légende des figures Dans ce qui suit, les abréviations ont les significations suivantes : ECS : électrode au calomel saturé d : diamètre de l' électrode v :vitesse de balayage ACN : acétonitrile c : concentration ZIm : partie imaginaire de l' impédance ZRe : partie réelle de l' impédance Figures la, lb, le. Voltamogramme cyclique dans l'ACN + 0.1M NBu4BF4 a) du nitrobenzène (concentration = 2 mM) sur une électrode de carbone vitreux b), sur une électrode de fer et c) d'une électrode de fer modifiée par des groupes 4nitrophényle v = 0.2V/s. Référence ECS. Figures 2a, 2b. Voltamogramme cyclique de a) une électrode de fer modifiée par des groupes anthraquinone et transférée dans une solution ACN + 0. 1 M NBu4BF4 et b) une électrode de fer dans une solution ACN + 0.1M NBu4BF4 + 3mM anthraquinone . v = 0. 2 V/s. Référence ECS. Figure 3a, 3b. Voltamogrammes cycliques dans une solution ACN + 0. 1 M NBu4BF4 sur une électrode de fer de d = 3mm a) qui a été modifiée par des groupes anthraquinone dans H2SO4 0.1N et b) dans une solution 2mM d'anthraquinone (l'électrode a été préalablement immergée pendant cinq minutes dans H2S04 0.1N puis rincée). Figures 4a, 4b, 4c. Spectres PMIRRAS de plaques d'acier doux a) polie, b) modifiées dans l'ACN par des groupes 4-nitrophényle et c) modifiées dans H2S04 0. 1 N par des groupes 4-nitrophényle. Figure 5. Spectre RBS d'une plaque d'acier doux modifiée (dans ACN + 0.1M NBu4BF4 ) par des groupes 4-iodophényle. Figures 6a, 6b, 6c, 6d. Spectres XPS de : une plaque d'acier doux propre, b) une plaque d'acier doux greffée par des groupes 4-nitrophényle, c) par des groupes 4carboxyphényle et d) par des groupes 4-iodophényle. Figure 7. Diagramme d'impédance dans H2S04 0. IN de a) une électrode de fer et b) une électrode de fer modifiée par des groupes 4-hexadecyloxyphényl. Figures 8a, 8b, 8c. Voltamogrammes dans ACN + 0.1M NBu4BF4 de a) une électrode de carbone dans une solution d'anthracène (concentration = 2mM), b) une électrode de zinc dans une solution d'anthracène (concentration = 2mM) et c) une électrode de zinc greffée (dans ACN + 0.1M NBu4BF4 + 2 mM 10) par des groupes anthracényle. v = 0.2 V/s. Figures 9a, 9b. Voltamogramme dans ACN + 0.1M NBu4BF4 a) d'une électrode de carbone en présence de nitrobenzène, b) d'une électrode de zinc greffée (dans ACN + 0.1M NBu4BF4 + 2 mM 1) par des groupes 4-nitrophényle. Figures 10a, lOb.Voltamétrie cyclique sur une électrode de cuivre dans une solution ACN + 0.1M NBu4BF4 a) en présence d'anthraquinone (concentration =2 mM) et b) après greffage de l'électrode (dans ACN + 0.1M NBu4BF4 + 2 mM 11) par des groupes anthraquinone. Référence ECS, v = 0. 2 V/s Figures 11a, llb. Voltamétrie cyclique sur une électrode de cuivre dans une solution ACN + 0.1M NBu4BF4 a) en présence de nitrobenzène (concentration =2 mM) et b) après greffage de l'électrode (dans ACN + 0.1M NBu4BF4 + 2 mM 1) par des groupes 4-nitrophényle. Référence ECS, v= 0.2 V/s Figures 12a, 12b, 12c. Voltamétrie cyclique sur une électrode de nickel dans une solution ACN + 0.1M NBu4BF4 a) en présence du sel de diazonium 1 (concentration = 2mM), b) en présence de nitrobenzène (concentration = 2 mM) et c) après greffage de l'électrode (dans ACN + 0.1M NBu4BF4+ 2 mM 1) par des groupes 4-nitrophényle. Référence ECS, v= 0.2 V/s Figures 13a, 13b. Voltamétrie cyclique d'une électrode de cobalt a) dans une solution ACN + 0.1M NBu4BF4 b) après greffage de l'électrode (dans ACN + 0.1M NBu4BF4 + 2 mM 1) par des groupes 4-nitrophényle. Référence ECS, v= 0.2 V/s. Figures 14a, 14b, 14c. Voltamétrie cyclique sur une électrode d'or dans une solution ACN + 0.1M NBu4BF4 a); en présence du tétrafluoroborate de 4nitrobenzènediazonium 1 b) en présence de nitrobenzène (concentration =2 mM) et c) après greffage de l'électrode (dans ACN + 0.1M NBu4BF4+ 2 mM 1) par des groupes 4-nitrophényle. Référence ECS, v= 0.2 V/s Figures 15a, 15b, 15c. Voltamétrie cyclique sur une électrode de platine dans une solution ACN + 0.1M NBu4BF4 a); en présence du tétrafluoroborate de 4nitrobenzènedizonium 1, b) en présence de nitrobenzène (concentration =2 mM) et c) après greffage de l'électrode (dans ACN + 0.1M NBu4BF4+ 2 mM 1) par des groupes 4-nitrophényle. Référence ECS, v= 0.2 V/s. Figures 16a, 16b. Voltamétrie cyclique sur une électrode de titane dans une solution ACN + 0.1M NBu4BF4 a) en présence du tétrafluoroborate de 4nitrobenzènedizonium 1 (concentration = 2mM) et b) après greffage de l' électrode (dans ACN + 0.1M NBu4BF4 + 2 mM 1) par des groupes 4-nitrophényle. Référence ECS, v= 0.2 V/s Figures 17a, 17b, 17c. Voltamétrie cyclique sur une électrode d'acier inoxydable dans une solution ACN + 0.1M NBu4BF4 a) en présence du tétrafluoroborate de 4-nitrobenzènedizonium 1 b) après greffage de l'électrode (dans ACN + 0.1M NBu4BF4) par des groupes 4-nitrophényle. et c) en présence de nitrobenzène (concentration =2 mM). Référence ECS, v= 0.2 V/s Figure 18. Voltamétrie cyclique dans une solution ACN+ 0.1M NBu4BF4 de a) une électrode de fer en présence d'anthracène (c = 2. 5mM) et b) d'une électrode de fer greffée par des groupes anthracényle. Référence ECS v = 0.2 v/s. Exemples Section Experimentale Produits chimiques, Electrodes. L'ACN provident de Merck (Uvasol), H2S04 de Prolabo (Tritrinorm) et NBu4BF4 de Fluka (puriss. ). Les sels de diazonium:let 11 sont d'origine commerciale (Aldrich), la synthèse de 3 a été décrite[1c]; 2,3-6, 9, 10 ont été obtenus à partir d'amines commerciales par des méthodes standards .1271- Les sels de diazonium sont conserves au réfrigérateur. 4-iodobenzène diazonium tétrafluroborate 2[28]: M.p.126 C (litt. 123-124 C); 1H RMN (200 MHz, DMSO): #= 8. 4 (q, 4H, aromatiques) 4-methylbenzène diazonium tétrafluroborate 4[29]:M.p.110 C, dec (litt. 110 C, dec.); 1H RMN (200 MHz, DMSO): #= 2. 5 (q, 3H, CH3), 7. 8-8.5 (deux d, 4H, aromatiques). 4-n-butylbenzènediazonium tétrafluoroborate 5[28] Dans un erlenmeyer placé dans un bain de glace, la 4-n-butyl aniline (149 mg, 1 mmol) est dissoute dans HBF4 (34%, d= 1. 23, 3 mmol, 30 mL) et agitée pendant 15 minutes, on ajoute ensuite NaN02 (1. 5 mmole, 103 mg). Le mélange est agité pendant 20 minutes. CH2C12 (30mL) est ensuite ajouté et les couches organiques et aqueuses sont séparées. La phase organique est séchée MgS04 et évaporée pour donner un solide jaune pâle. Comme indiqué dans la littérature, il n'est pas possible de mesurer un point de fusion[28]; 1H RMN (200 MHz, DMSO):8 = 0.9 (t, 3J= 6Hz, 3H, CH3), 0. 8-2.8 (m, 5H, CH2), 2.8 (t,3J= 8Hz, 2H, CH2 benzylique), 7.6-8.5 (q, 3J = 8Hz, 4H, aromatiques). 4-n-dodecylbenzènediazonium tétrafluoroborate 6[30] M.p.70 C, dec ; 1H RMN (200 MHz, DMSO):Ô = 0.85 (t, 3j= 6Hz, 3H, CH3), 1.1-2.8 (m, 20 H, CH2), 2.5 (t,3J= 8Hz, 2H, CH2 benzylique), 7. 8-8.5 (q, 3J - 8Hz, 4H, aromatiques) . Le sel de diazonium 7 a été préparé à partir de la 4-dodecyloxyaniline[31]: solide blanc, 1H RMN (200 MHz, DMSO):Ô = 0. 8-1.8 (m, 25H,protons aliphatiques), 4. 3 (t, 2H, O-CH2), 7. 5-8.5 (q, 3J = 8Hz, 4H, aromatiques). Le sel de diazonium 8 a été préparé de la même manière, mais le sel de diazonium contenait encore un peu d'amine solide blanc:1H RMN (200 MHz, DMSO):Ô = 0. 8-1.8 (m, 33H, protons aliphatiques), 4. 2 (t, 2H, O-CH2), 7. 2-8.5 (q, 3j = 8Hz, 4H, aromatiques) Les électrodes ont été préparées à partir de fil de métaux par exemple, du fil de fer de diamètre lmm (Johnson-Matthey 99.99%) scellés dans la résine epoxy ou à partir de boutons de fer doux de 3mm de diamètre maintenus dans un serre joint en Téflon. Les plaques d'acier doux (contenant Fe: 95.68%; C: 0.31%; Mn : 2.03%; P : 0.05% ; S : 0.13% ; N : 0.56% ; Si : 0.10% ; Cu : 0.07% ; Ni : 0.18% ; Cr : 0.30% ; Sn : 0.01% ; Al: 0.58%) ont été données par la Société Sollac. Équipement électrochimique: Les courbes électrochimiques ont été obtenues grâce à un potentiostat construit au laboratoire ou à un système Versastat II de EGG. Les mesures d'impédance ont été obtenues avec un potentiostat EGG 263A et un amplificateur lock-in 5210 EGG. Les fréquences explorées ont varié de 0. 001 Hz à 20 kHz et les courants de corrosion ont été obtenus à partir des droites de Tafel avec un logiciel de corrosion EGG. Caractérisation des surfaces : équipements XPS , PMIRRAS et RBS et les conditions d'utilisation ont été décrits précédemment [1c]. Exemple 1 Greffage du Fer Preuves électrochimiques du greffage. On a étudié la réaction de greffage à la fois en milieu aprotique [Acetonitrile (ACN) + 0.1M NBu4BF4] et en milieu aqueux acide (les sels de diazonium ne sont pas stables en milieu aqueux au-dessus de pH 2). Dans l'ACN + 0.1 M NBu4BF4 une électrode de fer présente un domaine d' électroactivité qui est compris entre -0.1et -2.3 V/ECS ; dans l' acide sulfurique dilué (0.1N) ce domaine est réduit à néant. Le potentiel en circuit ouvert (potentiel de corrosion)[101 est situé à-0.58 V/ECS il correspond à un potentiel mixte puisque les réactions de réduction et d'oxydation sont différentes. Le courant partiel anodique ou cathodique qui circule à ce potentiel s'appelle le courant de corrosion (Icorr). Dés que le potentiel est déplacé vers les potentiels positifs, le courant d'oxydation du fer prédomine alors que c'est la réduction des protons ou de l' oxygène qui prédomine lorsqu'on déplace le potentiel vers les valeurs négatives [11]. Il faut rappeler que même au potentiel de corrosion, où le courant est nul les phénomènes d'oxydation du fer et de réduction des protons et/ou de l' oxygène ont lieu simultanément. Au potentiel de corrosion les deux courants sont égaux. Le domaine d'électroactivité est donc tout à fait différent de celui d' une électrode de carbone et il n'est pas toujours possible, comme nous l'avons décrit précédemment, [1] d'observer la vague de réduction des sels de diazonium située vers 0 V/ECS. Dans l'ACN, la seule manière générale de greffer des groupes aryle sur la surface du fer est de fixer le potentiel à une valeur plus négative que-0.5 V/ECS dans une solution contenant le sel de diazonium et à une valeur proche du potentiel de corrosion dans H2S04 0.1N (nous verrons plus loin qu'il est possible de déterminer un potentiel optimal de-0.75 V/ECS dans ce solvant). Ce faisant, on suppose que les sels de diazonium sont réduits à des potentiels voisins sur carbone et sur fer. Le potentiel de réduction des sels de diazonium et le potentiel d'oxydation de fer en milieu aqueux rend thermodynamiquement possible la réduction des sels de diazonium par le fer. On verra plus loin que les mesures XPS montrent que cette réaction spontanée est négligeable pour le greffage sur le fer, mais on a observé un greffage spontané sur l'acier inoxydable. On a étudié la réduction du tétrafluoroborate de 4-nitrobenzènediazonium 1 qui, sur carbone, conduit au greffage de groupes 4-nitrophényle. Ces groupes sont aisément caractérisés par leur vague de réduction réversible en milieu aprotique qui est située au même potentiel que celle du nitrobenzène. Nous avons tout d'abord enregistré le voltamogramme cyclique du nitrobenzène dans l'ACN + 0.1 M NBu4BF4 sur une électrode de fer; on observe deux vagues à-1.22 and-1.75 V/ECS (non montrée), la hauteur de la seconde étant à peu près le double de la première. La première vague est réversible puisqu'une vague anodique est observée à -1.00 V/ECS lors du balayage retour. Le potentiel standard du nitrobenzène peut donc être mesuré: E = -1. 11 V/ECS. Ce voltamogramme est similaire à celui observé sur des électrodes de carbone (Figures la, lb) Ensuite, le potentiel d'une électrode est maintenu pendant 5 minutes à-0.8 V/ECS dans une solution ACN + 0.1M NBu4BF4 contenant du sel de diazonium 1 (c = 2mM). L'électrode est ensuite soigneusement rincée dans une cuve à ultrasons pendant cinq minutes puis transférée dans une nouvelle solution ne contenant que le solvant et l'électrolytes support. Dans ces conditions, on observe une vague réversible et large (Epc =-1.25 V/ECS et Epa =-1.12 V/ECS) à un potentiel très proche de celui du nitrobenzène lui-même (Figure lc). Cette expérience montre clairement que les groupes 4-nitrophényle sont transférés avec l'électrode et qu'ils sont solidement fixés puisqu' ils résistent à un lavage dans une cuve à ultrasons. Les Figures 2a, 2b présentent les résultats obtenus avec le sel de diazonium 11 qui est un sel de diazonium commercial de l'anthraquinone. L'électrode de fer qui a été modifiée et soigneusement rincée comme ci-dessus présente un système réversible avec un pic cathodique à Epc =-0.93 V/ECS et un pic anodique à Epa =-0.88 V/ECS ce qui correspond à un potentiel standard E = -0. 90 V/ECS. Par comparaison, l' anthraquinone présente sur une électrode de fer système électrochimique lent (Epc = -1. 08 V/ECS et Epa =-0.75 V/ECS) à E = -0. 91 V/ECS, c'est à dire, au même potentiel que l'électrode modifiée. Cette expérience confirme les observations faites avec le sel de diazonium 1. De plus, la forme symétrique du voltamogramme indique un système redox sans diffusion de et vers l'électrode comme on pouvait s'y attendre pour des groupes greffés à la surface de l'électrode. Il faut aussi remarquer la grande stabilité du système au cours des balayages successifs. Des résultats similaires ont été obtenus avec des groupes anthracényles liés à la surface par réduction du sel de diazonium 10 (Figure 18). La modification électrochimique d'une électrode de carbone vitreux par des groupes 4-nitrophényle a été précédemment réalisée par réduction du sel de diazonium 1 dans H2S04 dilué et le signal des groupes 4-nitrophényle observé dans une solution ACN + 0.1M NBu4BF4. Un tel résultat ne peut pas être observé avec une électrode de fer qu'on a modifiée par réduction du sel de diazonium 1. Ceci est du au fait que pendant l'électrolyse du sel de diazonium 1 en milieu acide au potentiel de greffage, E = -0. 75 V/ECS le groupe nitro est réduit en amine (le voltamogramme du nitrobenzène sur une électrode de carbone vitreux dans les même conditions que cidessus correspond au transfert de 6e- +6H+), une fonction qui ne peut être réduite électrochimiquement et n'est donc pas observable par voltamétrie cyclique. Cependant, une électrode de fer modifiée par réduction du sel de diazonium 11 à E = -0. 5 V/ECS dans H2S04 0. 1 N, soigneusement rincée et transférée dans une solution ACN + 0.1M NBu4BF4 présente un voltamogramme faiblement réversible (Epc - 0. 9 V/ECS et Epa -0. 6 V/ECS) à E # -0. 7 V/ECS. Ce voltamogramme (Figure 3) est semblable à celui de l' anthraquinone dans ACN + 0.1M NBu4BF4 sur une électrode de fer préalablement maintenue dans une solution H2S04 0. 1 N pendant cinq minutes. Ces expériences en milieu acide montrent qu'il est possible de greffer des groupes aryles sur la surface du fer mais les voltamogrammes obtenus sont différents de ceux obtenus par greffage dans l'ACN. Ceci apparaît à travers une perte de réversibilité et un transfert électronique plus lent. La perte de réversibilité peut être due à des espèces acides transférées avec l'électrode en dépit d'un rinçage vigoureux. La modification de la surface du fer par réduction de sels de diazonium est donc possible dans l'ACN et les solutions aqueuses acides, mais elle est plus facilement observée dans l'ACN. Ces résultats ont ensuite été confirmes par d'autres méthodes. Spectres de vibration de la couche organique : Comme dans le cas des monocouches organiques sur carbone il est difficile d'obtenir des spectres infrarouges de monocouches par réflexion. Cependant, ceci peut être réalisé par PMIRRAS (Polarization Modulation InfraRed Absorption Spectroscopy.[12]) Les spectres ont été enregistrés sur des plaques d'acier doux (matériau industriel qu'il est intéressant de protéger contre la corrosion). Avant greffage, les plaques ont été soigneusement polies et rincées en l'absence d'oxygène dans une cuve à ultrasons. Une plaque non greffée présente des absorptions à 1050-1100 cm-1 qui sont caractéristiques des oxydes ainsi que des absorptions à 1400 et 1600-1700 cm-1 qui correspondent aux carbonates et aux hydrogénocarbonates (qui proviennent probablement de réaction avec le dioxyde de carbone atmosphérique après greffage) (Figure 4a) . Après greffage par le sel de diazonium 1 dans une solution ACN + 0.1M NBu4BF4 les vibrations symétriques et antisymétriques du groupe N02 [13] sont clairement visibles à 1350 et 1522 cm-1 de même que les absorptions du groupe aromatique à 1263 et 1600 cm-1 (Figure 4b). Les pics des oxydes sont visibles, mais ceux des carbonates ont disparus. Si le greffage est effectué dans l'acide sulfurique 0.1N, une forte bande est observée à 1180 cm-1qui peut être due à une couche d'oxyde plus épaisse ou à la présence de sulfates, cependant, le signal du groupe N02 est toujours observable (Figure 4c). Spectres de Rétrodiffusion Rutherford (RBS) : Cette méthode qui mesure le nombre d' ions He+ rétrodiffusés à une énergie donnée permet de caractériser la présence sur la surface d'un type donné d'atomes ainsi que leur nombre. Il est cependant nécessaire que le nombre atomique de l'atome à identifier soit supérieur à celui du fer. Pour remplir cette condition nous avons greffé des plaques d'acier doux soigneusement polies par réduction du tétrafluoroborate de 4-iodobenzenediazonium dans l'ACN. La Figure 5 présente le spectre de cette plaque. Le tableau 1 montre le résultat de différentes expériences en fonction du solvant et du potentiel. Le seul pic observé en dehors de celui du fer correspond aux atomes d'iode, ce qui confirme bien le greffage de la molécule iodée. De plus, l'analyse montre que le greffage est homogène sur toute la surface de l'échantillon et reste stable sous le faisceau d'ions. Dans l'acide sulfurique dilué la valeur optimale du potentiel est de-0.75 V/ECS correspondant à une concentrations surfacique maximale ; des potentiels plus positifs le greffage entre en compétition avec l' oxydation de la surface et avec la réduction des protons à des potentiels plus négatifs. Les concentrations surfaciques seront discutées plus loin. Spectroscopie de Photoelectrons X (XPS): II faut noter que les spectroscopies RBS et XPS sont des méthodes d'analyse de surface complémentaires puisque la profondeur d'échantillonage de la première est environ deux ordres de grandeur plus faible que celle de la seconde. Les Figures 6a, 6b, 6c, 6d montrent le spectre complet d'une plaque d'acier doux (Figure 6a) et de plaques greffées par des groupes 4nitrophényle (Figure 6b), 4-carboxyphényle (Figure 6c) et 4-iodophényle (Figure 6d). Tous ces spectres généraux montrent les pics C[is], O[1s], F[2p] à des énergies de 285,530 et 710 eV. La Figure 6b montre clairement le greffage du sel de diazonium 1 après traitement électrochimique. Ce greffage se traduit par un net accroissement de l'intensité relative du pic C[ls] et par un petit pic à environ 400eV. L'agrandissement de cette région met en évidence deux pics centrés à 400 et 406 eV, ce dernier correspondant au groupe nitro alors que le premier peut être du soit à une contamination soit à des produits de réduction du groupe nitro. Il faut remarquer que le pic O[ls] a été ajusté avec une composante à 533 eV, une énergie caractéristique de l'oxygène d'un groupe nitro [14],en même temps qu'avec une composante à plus faible énergie de liaison due aux oxydes de fer. Après réduction du tétrafluoroborate de 4carboxybezenediazonium 3, le spectre de la plaque d'acier doux présente un pic C(is) à 289 eV en même temps que des signaux O(ls) à 531 et 532 eV respectivement attribués au carbone et à l' oxygène du C = O et du OH du groupe carboxylique ainsi q'un pic F[ls] vers 690eV du à une contamination de surface par des ions BF4- de l'électrolyte (Figure 6c). Lorsque la plaque d'acier doux est modifiée par des groupes 4-iodophényle le signal de l' atome d'iode peut être observé à 621 eV (4.2%) (Figure 6d). Le rapport C/I de 6. 25 est proche de ce qu'on peut attendre pour un groupe iodophényle. De façon à vérifier que la présence des groupes organiques sur la surface n'est pas du à une simple adsorption ou à une simple réaction chimique, la même plaque d'acier doux polie et nettoyée comme précédemment a été trempée dans une solution du sel de diazonium 2 dans l'ACN + 0.1M NBu4BF4. Dans ces conditions on observe un faible signal correspondant à l' iode (0.45%). Ce faible signal peut être du à une réaction spontanée du sel de diazonium 2 par le fer comme nous l' avons expliqué ci-dessus. Il faut noter l' atténuation de l' intensité du pic du Fe[2p] par la couche organique greffée par réduction du sel de diazonium 1,2 ou 3. On observe aussi un accroissement notable du bruit de fond. particulièrement dans le cas du greffage du sel de diazonium 2. Cette molécule semble avoir un fort pouvoir couvrant puisqu' on n'observe plus le doublet du Fe[2p] sur le spectre général. A sa place, on observe dans la région 700-1000 eV à un bruit de fond élevé correspondant à une perte accrue d'énergie inélastique. Les spectres XPS ont aussi été utilisés pour vérifier que le greffage avait bien lieu sur la surface du fer et non sur l'oxyde qui peut toujours être présent sur la surface. Deux plaques on été passivées dans H2S04 1N en balayant le potentiel jusqu'à +1V/ECS (un potentiel situé dans la zone de passivation du fer); la passivation par la couche d'oxyde peut alors être observée par une augmentation du pic de l'oxygène d'environ 20% à environ 40%). L'une d'entre elles est trempée dans une solution du sel de diazonium 2 dans ACN + 0.1M NBu4BF4 tandis que l'autre a été greffée comme précédemment dans la même solution. Dans les deux cas on n'observe qu'un faible signal de l'iode correspondant respectivement à 0. 3 et 0.4%. Ces signaux sont beaucoup plus petit que ceux observés (4.2%) sur une plaque polie et préalablement nettoyée puis greffée comme ci-dessus. Ceci indique clairement que le greffage des groupes aryle a bien lieu sur le fer et non sur la couche d'oxyde. Capacité de l'électrode: L'attachement d'une couche organique à la surface de l'électrode devrait faire diminuer la capacité de cette électrode en ajoutant une couche isolante supplémentaire en série avec la double couche. La capacité peut être mesurée par une méthode d'impédance ; avons enregistré le diagramme de Nyquist (ZIm vs ZRe) (Figure 7). Il est alors possible à partir de la fréquence du maximum d'obtenir Cd [15] La capacité d'une électrode de fer pur de 3mm de diamètre dans H2S04 0.1N est de 207 F/cm2. Après modification de l'électrode avec des groupes 4hexadecyloxyphényl (par réduction du sel de diazonium 8 dans H2S04 0.1N) la capacité tombe à 122 F/cm2 Concentration surfacique des groupes greffés : méthodes peuvent être utilisées pour mesurer la concentration de surface de groupes aryle. La première nécessite de mesurer (après un rinçage complet de l'électrode et transfert de celle ci dans une solution ACN + 0.1M NBu4BF4) la charge utilisée pour réduire le groupe nitro greffé à la surface (selon un transfert monoélectronique). Ceci revient à l'intégration du voltamogramme tracé à l'aide d'une électrode modifiée par des groupes 4-nitrophényle [1] L'une des difficultés de cette méthode est qu'elle nécessite l'estimation d'une ligne de base et du potentiel final de l'intégration. La seconde méthode est basée sur l'intégration des spectres RBS, dans ce cas, on doit être certain que seule le zone greffée de l'électrode soit incluse dans le faisceau et que la surface est stable sous le faisceau d'ions. Les deux méthodes fournissent des valeurs qui sont relatives à la surface géométrique (c'est à dire 1cm2 pour une plaque de 1 cm x 1 cm) de l'électrode préalablement polie avec de la pâte à diamant de 1 m. Les valeurs du Tableau 1 conduisent à des résultats cohérents pour des conditions comparables. Par exemple, le greffage des groupes 4-nitrophényle et 4iodophényle, de taille comparables conduisent à des concentrations surfaciques similaires, par contre, si on accroît la taille du groupe attaché en passant du 4iodophényle à l'anthracényle ou à l'anthracényl-9,10-dione, la concentration surfacique diminue. Lorsque le greffage est effectué dans l'ACN, les concentrations surfaciques sont supérieures aux valeurs obtenues dans H2S04 0.1N, ceci peut être dû à l'oxydation de la surface dans l'acide sulfurique qui diminue la surface disponible pour greffer des groupes aryles, ou bien à des atomes d'hydrogène formés sur la surface ou ayant pénétré dans le métal [16] et qui changeant les propriétés de la surface rendraient plus difficile la réaction électrochimique. Les concentrations surfaciques du Tableau 1 peuvent être comparées à celles préalablement mesurées sur carbone et en particulier sur HOPG (la surface géométrique duquel est très proche de la surface réelle). Tableau 1 Concentration surfacique de groupes aryle [a] Potentiel Concentration Méthode de Échantillon Solvant[c] d' électrolyse surfacique mesure V/ECS mol/cm2[a] Fer + ACN -0.85 VC 45 10-10 Fer +11 ACN-0.85 VC 12 10-10 Fer + 12 ACN -0.85 VC 8 10-10 Acier +2 ACN -0.85 RBS 48 10-10 Acier +2 H2SO40.1N -0.50 RBS 25 10-10 Acier +2 " -0.65 RBS 22 10-' Acier +2 " -0.75 RBS 32 10-10 Acier +2 " -0.85 RBS 15 10-10 Acier ..... RBS 0 [a] Concentration surfacique (rapportée à la surface géométrique). [b] Matériau de l'électrode+ sel de diazonium utilisé pour le greffage. [c] Utilisé pour le greffage. La concentration surfacique des groupes 4-nitrophényl est de 12 à 18 10-10 mol/cm2[1,2] sur HOPG, cependant sur carbone vitreux, poli dans les mêmes conditions que les plaques de fer, une valeur de 40 10-10 mol/cm2 a été obtenue par réduction du sel de diazonium 1. Il y donc une bonne concordance entre les valeurs obtenues sur acier et sur carbone. Ce résultat a été comparé à la consommation de charge nécessaire au greffage en enregistrant les courbes chronopotentiométriques (E = f (t) courant constant). Dans le cas du greffage du sel de diazonium 5 le premier temps de transition correspond à la réduction de la fonction diazonium. Des temps de transition pratiquement identiques ont été mesurés sur carbone et sur fer. Ceci indique que la même quantité de charge est nécessaire pour obtenir une couverture complète de l'électrode jusqu'au moment où le diazonium n'est plus réduit sur l'électrode. Sur HOPG nous avons précédemment montré que les concentrations surfaciques obtenues correspondent à une monocouche compacte de groupes aryle perpendiculaires à la surface , une situation stéréochimique dans laquelle le groupe 4-nitrophényle et le groupe 4-iodophényle occupent la même surface et les groupes anthracényle occupent une surface plus importante. Influence de la couche greffée sur la corrosion du fer et de l'acier doux. L'effet de la couche organique a été estimé en mesurant deux paramètres : résistance de polarisation Rp et le courant de corrosion icorr' Avant toute mesure, les électrodes de fer où d'acier doux ont été soigneusement polies et décapées à courant cathodique constant dans HClO4[17] puis laissées à stabiliser dans le milieu de mesure pendant environ trois heures au potentiel de circuit ouvert dont la valeur peut changer avec le temps . Les résistances de polarisation ont été obtenues soit à partir de la pente de la courbe obtenue en balayant anodiquement et cathodiquement les potentiels à 0.1 mV/s en utilisant la méthode de Stern et Geary ' soit à partir des diagrammes d'impédance. Les impédances réelles et imaginaires ont été obtenues à partir des diagrammes de Nyquist (ZIm en fonction de ZRe pour des valeurs variables de la fréquence du signal). Ces diagrammes permettent d'obtenir la résistance de polarisation à basse fréquence et la capacité au maximum de ZIm [20,21] (Figure 7). Afin de diminuer les vitesses de corrosion, des sels de diazonium (5, 6,7, 8) comportant de longues chaînes alkyles ont été choisies de telle façon que les longues chaînes fournissent une barrière hydrophobe qui puisse limiter la diffusion de l'oxygène et des protons. De la même manière, le composé 9 devrait constituer une barrière très hydrophobe. Les résultats sont rassemblés dans le Tableau 2. Tableau 2. Résistance de polarisation et courants de corrosion sur des électrodes de fer ou d'acier doux modifiées. Echantillon Sel la] de Milieu "R [b] "R [c] lcorr Ecor R le] diazonium corrosif Q Q A/cm2 mV[d] Fer None H2SO4 0.1N 1924 1600 179 -475 Fer 5 H2SO4 0.1N 2206 2307 117-520 35 Fer 6 H2SO4 0.1N 2958 2721 101-523 44 Fer 8 H2SO4 0.1N 2042 2610 84-541 53 Fer 9 H2SO4 0.1N 2688 2500 125-527 30 Acier sans H2SO4 0.1N 1358 1513 168-546 Acier 5 H2SO4 0.1N 3198 4819 48-515 62 Acier 8 H2SO4 0.1N 3126 3627 43-530 66 Fer Sans NaCI04 5 % 4317 4604 37-690 Fer 5 NaCI04 5 % 8205 9254 13-637 64 Fer 8 NaCI04 5 % 7167 7817 13-636 64 Fer Sans KC1 5 % 3353 4319 34-692 Fer 5 KC1 5% 8999 9403 6-738 82 [a] utilisé pour le greffage. [b]obtenu à partir des courbes i = f (E). obtenues à partir des courbes d'impédance.[d] En mV/ECS. [e] Rendement d'inhibition. Dans les trois milieux utilisés, on observe un accroissement de la résistance de polarisation et une baisse du courant de corrosion par greffage des surfaces de fer ou d'acier doux. Il y a une bonne corrélation entre les résultats obtenus pour la polarisation de résistance mesurée par les deux différentes méthodes. On a inclus dans . Gref le Tableau 2 le rendement d'inhibition RI calculé selon : RI= 100 (l-lcor/ icor) La vitesse de corrosion est ralentie à la fois en milieu acide où les protons sont la principale espèce oxydante et en milieu neutre où l'oxygène est responsable de la corrosion. En milieu acide le potentiel de corrosion se déplace vers les potentiels cathodiques ce qui peut être attribué à une inhibition cathodique prédominante [231 . En milieu neutre le potentiel de corrosion se déplace anodiquement ce qui indique que le film organique rend plus difficile l'oxydation du fer. Nous avons mesuré la stabilité de la couche greffée en fonction du potentiel de l'électrode. Le potentiel d'une électrode de fer modifiée par des groupes 4iodophényle (par réduction du sel de diazonium 2 dans une solution ACN + 0.1M NBu4BF4) a été balayé anodiquement de 75 et 150 mV à 1 mV/s à partir du potentiel de corrosion dans H2SO4 0.1N. La surface a ensuite été examinée par XPS et RBS; on n'observe pas de variation significative de la concentration surfacique de l'iode pour un balayage de 75mV, mais celle-ci tombe à 0 pour un balayage de 150mV. Sur une électrode d'acier doux de 0.07cm2 un balayage anodique de 75 mV correspond à la consommation de 9. 8 mC soit 5 10-8 moles de fer dissoutes (ce qui a été vérifié par dosage de la solution par spectroscopie d'absorption atomique). Ceci montre que lors d'un balayage anodique les groupes organiques sont détachés de la surface en même temps que des atomes de fer. On peut aussi comparer les résultats de l'invention avec l'adsorption sur le fer des alkanethiols à longue chaîne (C,2, CI,) soumis à l'action de l'octyltriethoxysilane de façon à accroître la longueur des chaînes et en même temps à assurer un liaison latérale entre les chaînes.[171 Dans le cas d'un alkanethiol en C18 dans un milieu faiblement agressif comme NaCl 0. 5 M, la résistance de transfert croît environ 4 fois, et environ 4,5 fois après réaction avec l'octyltriethoxysilane. Cependant l'inconvénient majeur de ce procédé est que le thiol se désorbe lentement de la surface. Cette modification de la surface n'est donc pas stable. La couche organique n'est pas solidement greffée et peut être enlevée dans une cuve à ultrasons, alors que la couche greffée selon le procédé de l' invention résiste. Les surfaces métalliques (Fe, Ni, Pt) ont aussi été modifiées de manière covalente par réduction électrochimique de monomères vinyliques tels que l'acrylonitrile, le méthacrylonitrile ou le butènenitrile. Les films minces de polymères (#10 à 50 nm) liés de manière covalente à la surface ont été soigneusement étudiés[24,251 et ils se sont montrés efficaces dans la protection contre la corrosion.[26]. La différence la plus notable de ce procédé avec le procédé de l' invention, est que la couche greffée est de type alkyle, le premier carbone lié au métal est un carbone saturé aliphatique alors que selon l'invention c'est un carbone aromatique qui est lié au métal. A ce point de vue, les deux procédés sont bien différents ; le procédé de l' invention ne permet pas de greffer un carbone aliphatique puisque les sels de diazonium aliphatiques sont instables et le procédé faisant appel aux monomères vinyliques ne permet pas de greffer un carbone aromatique. D'autres différences sont citées ci-après. -a) l'invention permet de greffer des monocouches non polymérisées alors que la couche organique obtenue à partir de monomères vinyliques est forcément un polymère ; b) le procédé faisant appel aux monomères vinyliques implique l'utilisation d'un monomère qui polymérise, alors que l'invention permet de préformer le polymère (ce qui permet toutes les variations de structure), le mettre en solution et l'attacher ensuite par réaction chimique sur une couche organique préalablement greffée à la surface du métal c) l' invention permet de préformer un polymère possédant des groupes aminophényle, transformer ces fonctions amines en sels de diazonium puis greffer le polymère ainsi fonctionnalisé ce qui est impossible dans le cas de l'utilisation de monomères vinyliques. Les films organiques obtenus par réduction des sels de diazonium réduisent donc la corrosion comme on le voit dans le Tableau 2 ; sont stables et résistent à une excursion anodique de 75mV . Exemple II Greffage du Zinc Sur ce métal qui est utilisé dans les tôles d'acier doux electrozinguées pour automobiles, on a étudié le greffage des composés 1,5, 10. Le premier et le dernier sont facilement caractérisables alors que le sel de diazonium 5 peut fournir une protection hydrophobe du métal contre la corrosion. Les Figures 8a, 8b, 8c montrent le voltamograme de l'anthracène (dans ACN + 0.1 M NBu4BF4) sur une électrode de carbone (8a), sur une électrode de zinc (8b) et enfin d'une électrode greffée à -1.1V/ECS dans une solution 2mM de 10 dans ACN + 0.1M NBu4BF4, soigneusement rincée dans une cuve à ultrasons et transférée dans une solution ne contenant que l'acétonitrile et le sel de fond (8c). La réduction de l' anthracène sur zinc est réversible comme sur le carbone (Epc =-2.09 V/ECS, Epa = -1. 93 V/ECS, E = -2. 01 V/ECS); la vague observée après greffage est située à - 2. 2 V/ECS c'est à dire à un potentiel proche de celui de l'anthracène, par contre la vague a perdu presque entièrement sa réversibilité pour une raison que nous n'avons pas encore élucidée. La présence de cette vague sur l'électrode greffée et soigneusement rincée indique clairement la présence d'un groupe réductible attaché à la surface et la similarité des potentiels de pics permet d'attribuer ce signal à un groupe anthracènyle greffé sur la surface. Le même phénomène est observé si le greffage a lieu dans l'acide sulfurique dilué. On peut observer le même phénomène en greffant le 4-nitrobenzène diazonium 1. Les Figures 9a, 9b, montrent la vague réversible sur carbone du nitrobenzène (E = -1. 23 V/ECS) et la figure 9b une électrode de zinc greffée par des groupes 4nitrophényle, cette vague est large, réversible et son potentiel standard est identique à celui du nitrobenzène en solution sur une électrode de carbone. Ceci indique clairement que le greffage de groupe 4- nitrophényle a bien eu lieu. Lorsqu'une électrode de zinc greffée par des groupes 4-butylphényle (par réduction de 5) est placée dans une solution H2SO4 0.1N et que le potentiel est balayé anodiquement (v = 20 mV/s), le courant anodique observé est environ 30% plus faible que sur une électrode non traitée ce qui indique un certain degré de protection de la surface du zinc par la couche organique. Exemple III Greffage du Cuivre Le cuivre s'oxyde électrochimiquement vers 0 V/ECS dans l'ACN et vers -0.15 V/ECS dans H2SO4 0.1N, il est donc possible dans les deux milieux d'effectuer la réduction des sels de diazonium vers-0.5 V/ECS. Les Figures 10a, lOb et 11a, llb montrent une électrode de cuivre dans respectivement une solution d' anthraquinone et de nitrobenzène puis la même électrode greffée par des groupes anthraquinone et nitrophényle. La similarité des potentiels des systèmes réversibles témoigne du greffage du cuivre. Exemple IV Greffage du Nickel Le nickel s'oxyde vers +0.1V/ECS dans l'ACN et dans H2SO4 0.1N. Il est donc possible d'effectuer un greffage des électrodes de nickel vers-0.5 V/ECS. Les figure 12a, 12b similaire aux figures 11a, llb sur cuivre mettent en évidence le greffage sur une surface de nickel (on observe sur l'électrode greffée une prévague à un potentiel moins négatif que la vague du groupe 4-nitrophényle). La similarité des potentiels des systèmes réversibles indique que sur le nickel, le greffage a bien lieu. Exemple V Greffage du Cobalt Le cobalt s'oxyde vers-0.2 V/ECS dans l'ACN et vers-0.3 dans H2SO4 0.1N. Il est donc possible d'effectuer un greffage des électrodes de cobalt vers-0.5 V/ECS. Les figures 13a et 13b similaires aux Figures 11a, llb (sur cuivre) et 12a, 12b (sur nickel) mettent en évidence le greffage sur une surface de cobalt. Exemple VI Greffage de l'Or Sur l'or difficilement oxydable on peut observer non seulement la vague du nitrobenzène (figure 14 b) comme dans les cas précédents, mais aussi la vague de réduction du diazonium vers +0.2 V/:ECS (figure 14 a) et enfin la vague du groupe 4-nitrophenyl greffé (figure 14 c). Le greffage s'effectue donc vers OV /ECS et la similitude des potentiels des systèmes réversibles des figures 14b et c indique clairement le greffage du groupe 4-nitrophényle sur l'or. Exemple VII Greffage du Platine Les mêmes courbes sont observables sur platine. Le greffage effectué vers 0 V/ECS peut être confirmé par XPS comme le montre le Tableau 3 : observe clairement l'azote du groupe N02 à 406 eV qui augmente en incidence rasante, ce qui montre bien qu'il est à l'extérieur de la couche et la disparition presque totale du signal du platine, masqué par la couche organique. Tableau 3. Spectres XPS d'une surface de platine greffée par des groupes 4nitrophényle. Éléments C1s O1s N1s total N1s(NO2) Pt4f Pt nu 26. 8 16. 3 0 0 56.8 Pt greffé 1) 64. 7 20. 7 14.35 7. 2 0. 33 2) 64. 3 18. 9 16. 8 9. 5 0.00 1) incidence normale, 2) incidence rasante. Exemple VIII Greffage du Titane Les figures 16a, 16b présentent le voltamogramme du sel de diazonium 1 (Epc = - 0.2 V/ECS) sur une électrode de titane polie (d = lmm) dans une solution ACN + 0.1 M NBu4BF4, cette vague irréversible disparaît lors du deuxième balayage (figure 16 a) comme il a été observé lors du greffage sur les surfaces de carbone. Il est donc possible d'effectuer le greffage vers-0.5 V/ECS. Après avoir été soigneusement rincée dans l'acétone dans une cuve à ultrasons, cette électrode est ensuite transférée dans une solution ne contenant que l'acétonitrile et l'électrolyte support, on observe alors le voltamogramme réversible du groupe nitrophényle greffé sur la surface à E = - 1.11 V/ECS (figure 16 b), très proche de celui du nitrobenzène lui-même sur une électrode de carbone. La vague du groupe 4nitrophényle greffé est précédée d'une prévague, similaire à celle observée sur carbone et dont l'origine n'est pas encore élucidée. Le spectre XPS de la surface confirme le greffage de la surface par les groupes 4-nitrophényle. Tableau 4. Spectres XPS d'une surface de titane greffée par des groupes 4nitrophényle. Ti % C% 0% N% 459 et 464 eV Plaque de 33.5 23.0 42.6 401 eV 1.0 titane polie 533 eV 2. 7 406 eV 0 Plaque de 14.9 42.0 38.4 401eV 1. 6 titane greffée 533eV 15. 3 406 eV 3.3 Après greffage de la plaque, on observe une diminution du signal du titane du à la présence de la couche organique, une augmentation du carbone (sur la plaque polie, le carbone provient de contaminations), une augmentation de l'oxygène du groupe nitro à 533 eV et l'apparition du signal de l'azote à 406 eV (3.3%), caractéristique du groupe nitro. Exemple IX Greffage de l'acier inoxydable L'acier inoxydable 316 est couramment utilisé dans les prothèses. Les figures 17a, 17b, 17c présentent de la même manière le voltamogramme de 1 sur une électrode d'acier inoxydable 316 (figure 17a), des groupes 4-nitrophényle greffés par électrolyse dans ACN + 0.1M NBu4BF4 + 2 mM 1 à-0.2 V/ECS (figure 17b) et du nitrobenzène dans la même solution (figure 17c). Le spectre XPS confirme le greffage. Tableau 5. Spectres XPS d'une surface d'acier inoxydable 316 L greffée par des groupes 4-nitrophényle. Fe% C% 0% N% 707 et 710eV Plaque d' acier 52. 4 17.3 29.1 401 eV 1.22 polie 533 eV 3. 6 406 eV 0 Plaque d'acier 10.4 56.3 26.5 401 eV 1.8 greffée 533 eV 12. 3 406 eV 5.0 Après greffage de la plaque, on observe un affaiblissement du signal du fer du à la couche organique, une augmentation du signal du au carbone, une forte augmentation du signal de l'oxygène à 533eV et du signal de l'azote à 406 eV tous deux caractéristiques du groupe nitro. La voltamétrie cyclique et la spectroscopie XPS confirment donc bien tous deux l'existence du greffage sur l'acier inoxydable. Conclusion On a montré que la réduction de sels de diazonium sur des électrodes métalliques : fer, acier doux ou inoxydable, zinc, cuivre, nickel, cobalt, titane, or ou platine conduit au greffage du groupe aryle sur la surface. La présence de ces groupes a été mise en évidence par voltamétrie cyclique, XPS, PMIRRAS, RBS ainsi que par des mesures de capacité. Ces méthodes reposent sur des principes physiques différents, la convergence des résultats obtenus démontre donc la réalité du greffage. Dans tous les cas, ce greffage résiste à un rinçage énergique dans une cuve à ultrasons indiquant l'existence de liaisons fortes au-delà de la simple adsorption. Les mesures de voltamétrie cyclique et de RBS indiquent que le film moléculaire est voisin de la monocouche. Ces couches organiques, en particulier celles qui possèdent une chaîne alkyle comme substituant présentent une certaine efficacité contre la corrosion. Références [1] a) M. Delamar, R. Hitmi, J. Pinson, J. M. Savéant, J. Am. Chem. Soc. 1992, 114, 5883-5884 ; b) C. Bourdillon, M. Delamar, C. Demaille, R. Hitmi, J. Moiroux, J. Pinson, J. Electroanal. Chem. 1992,336, 113-123; c) P. Allongue, M. Delamar, B. Desbat, O. Fagebaume, R. Hitmi, J. Pinson, J. M. Savéant, J. Am. Chem. Soc. 1997, 119, 201-207 ; d) M. Delamar, G. Desarmot, O. Fagebaume, R. Hitmi, J. Pinson, J. M. Savéant, Carbon 1997,36, 801-807. [2] a) Y. C. Liu, R.L. McCreery, J. Am. Chem. Soc. 1995, 117, 11254-11259 ; b) P. Chen, R. L. McCreery, Anal. Chem. 1996, 68, 3958-3965 ; K. Ray III, R. L. McCreery, Anal. Chem. 1997,69, 4680-4687. [3] (a) M.D. Hawley in Encyclopedia of Electrochemistry of the Elements, Organic Section, Vol XIV (Eds.: A.J. Bard , H. Lund), Marcel Dekker, New York, 1980, ppl79-280; b) J. Pinson, J. M. Savéant in Electroorganic Synthesis, Festschrift for Manuel Baizer (Eds. :R.D. Little, N. L. Weinberg), Marcel Dekker, New York, 1991, pp. 29-44. [4] (a) C. Saby, B. Ortiz, G. Y. Champagne, D. Bélanger, Langmuir, 1997, 13, 6805-6813 ; b) B. Ortiz, C. Saby, G. Y. Champagne, D. Bélanger, Langmuir, 1997, 13, 6805-6813. [5] A. J. Downard, A. D. Roddick, Electroanalysis, 1995,7, 376-378. [6] A. J. Downard, A. D. Roddick, A.M. Bond, Anal. Chim. Act., 1995, 317, 303-310. [7] A. J. Downard, A. D. Roddick, Electroanalysis, 1997,9, 693-698. [8] J. A. Belmont, R. M. Amici, C. P. Galloway (Cabot Corp. ) PCT WO 96 18,688 [Chem. Abstr.1996, 125, 144212t]. [9] a) C. Henry de Villeneuve, J. Pinson, M. C. Bernard, P. Allongue, J. Phys. Chem.B, 1997, 101, 2415-2420 ; b) P. Allongue, C. Henry de Villeneuve, J. Pinson, F. Ozanam, J.N. Chazalviel, X. Wallart, Electrochim. Act. 1998,43, 2791-2798. [10] C. Brett, A. Brett, Electrochemistry, Oxford University Press, 1993. [11] J. O'M. Bockris, B. Yang, J. Electrochem.Soc. 1991, 138, 2237-2252. [12] (a) T. Buffeteau, B. Desbat, J. M. Turlet, Appl. Spectrosc.1991, 45,380- 389. (b) D. Blaudez, T. Buffeteau, J.C. Cornut, B. Desbat, N. Escafre, M. Pezolat, M. Turlet Appl. Spectrosc. 1993, 47, 869-874. [13] G. Varsanyi, S. Holly, L. Imre, Spectrochim. Act. 1967, 23A, 1205 [14] a) M.M. Chehimi, M. Delamar, J. Electron Spectrosc. Relat. Phenom. 1988, 46, C1-C4; b) B. J. Linndberg, K. Hamrin, G. Johanson, U. Gelius, A. Fahlman, C. Nordling, K. Siegbahn, Phys. Scri.. 1970, 1, 286-298. [15] A. J. Bard, L. J. Faulkner, Electrochemical Methods, J. Wiley, New York, 1993, p.345. [16] J.O'M.Bockris, Surface Electrochemistry, Plenum, New York, 1993, pp.745-852. [17] K. Nozawa, N. Nishihara, K. Aramaki, Corrosion Sci., 1997,39, 1625- 1639 [18] M. Stern , A. L. Geary, J. Electrochem. Soc., 1957, 104, 56-63. [19] D. D. Macdonald, J. Electrochem. Soc., 1978, 125 , 1443-1449. [20] I. Epelboin, M. Keddam, H. Takenouti, J. Appl. Electrochem., 1972,2, 71-79. [21] C. Gabrielli, M. Keddam, Electrochim. Act., 1974,19 , 355-362. [22] F. Mansfeld, J. Electrochem. Soc., 1973, 120, 515-518. [23] G. Wranglen, Introduction to Corrosion and Protection of Metals, Institut for Metallskydd, Stockhlom, 1972 [24] G. Lecayon, Y. Bouizem, C. Le Gressus, C. Reynaud, C. Boiziau, C. Juret, Chem Phys. 1982, 91, 506-510. [25] J. Charlier, C. Bureau, G. Lecayon , J. Electroanal. Chem. 1999, 465, 200-208 and Références therein. [26] G. Deniau, G. Lecayon, C. Bureau, J. Tanguy in Protective Coatings and Thin Films (Eds: Y. Pauleau, P. B. Barna), Kluwer Académie, Amsterdam, 1997, pp.265-278. [27] B. S. Furniss, A. J. Hannaford, P. W.G. Smith, A. R. Tatchell, Vogel's Textbook ofPractical Organic Chemistry, 5th ed., Longman, London, 1989, p. 920. [28] S.H. Korzeniowski, A. Leopold, J.R. Beadle, M.F.Ahern,W.A. Sheppard, R. K. Khanna, G. W. Gokel, J. Org. Chem., 1981, 46, 2153-2159. [29] G. Balz, G. Schiemann, Berichte , 1927,60, 1188-1190. [30] J. Bartulin, G. Cardenas, H. Maturana, A. Ramirez, H. Zunza, Bol. Soc. Quim. Chil. Quim. 1981,26, 1-5. [31]A. Zinsou, M.Veber, H. Strzelecka, C. Jallabert, P. Fourré New J. Chem. 1993, 17, 309-313. [32] D. Landolt, Corrosion et Chimie de Surface des Métaux, Presses Polytechniques et Universitaires Romandes, Lausanne, 1997, p 90. REVENDICATIONS 1. Matériau métallique dont la surface est modifiée, par liaison de groupes aromatiques à ladite surface, éventuellement substitués par des groupes fonctionnels. 2. Matériau métallique selon la revendication 1, dans lequel la nature de la liaison entre la surface et les groupes aromatiques qui la modifient est une liaison carbone-métal de type covalent, et est notamment telle qu'elle résiste à un lavage par ultrason. 3. Matériau métallique selon l'une des revendications 1 ou 2, dans lequel la nature de la liaison entre sa surface et les groupes aromatiques qui la modifient est telle que lorsqu' on effectue un balayage anodique à partir du potentiel de corrosion du métal formant la surface du matériau métallique, il existe au moins un potentiel responsable de la dissolution d'une quantité détectable du susdit métal mais qui ne détruit pas la susdite liaison. 4. Matériau métallique selon la revendication 3, dans lequel la nature de la liaison entre sa surface et les groupes aromatiques qui la modifient est telle que lorsqu' on applique un balayage anodique allant du potentiel de corrosion à un potentiel plus anodique d'environ 75 mV, au matériau métallique dont la surface est modifiée, il n'y a pas de rupture de la susdite liaison, mais dissolution d'une quantité détectable du métal formant la surface du matériau métallique. 5. Matériau métallique selon l'une des revendications 1 à 4, dans lequel le groupe aromatique est un reste aromatique en C6-C14, éventuellement substitué par un ou plusieurs substituants fonctionnels ou un reste hétéroaromatique de 4 à 14 atomes, éventuellement substitué par un ou plusieurs substituants fonctionnels, comportant un ou plusieurs hétéaroatomes choisis parmi l'oxygène, l'azote, le soufre ou le phosphore. 6. Matériau métallique selon l'une quelconque des revendications 1 à 5, dans lequel le groupe aromatique comporte un ou plusieurs substituants choisis dans le groupe constitué par : - les radicaux aliphatiques, linéaires ou ramifiés de 1 à 20 atomes de carbone, comportant éventuellement une ou plusieurs double (s) triple (s) éventuellement substitués par des radicaux carboxyles, N02, amino protégé disubstitué, amino monosubstitué protégé, cyano, diazonium, alkoxy de 1 à 20 atomes de carbone, alkoxycarbonyle de 1 à 20.atomes de carbones, alkylcarbonyloxy de 1 à 20 atomes de carbone, vinyle éventuellement fluoré ou allyle, les atomes d'halogène, - les radicaux aryles éventuellement substitués par des radicaux carboxyles, NO2, amino protégé disubstitué, amino monosubstitué protégé, cyano, diazonium, alkoxy de 1 à 20 atomes de carbone, alkoxycarbonyle de 1 à 20 atomes de carbone, alkylcarbonyloxy de 1 à 20 atomes de carbone, vinyle éventuellement fluoré ou allyle, les atomes d' halogène, - les radicaux carboxyles, N02, amino protégé disubstitué, amino monosubstitué protégé, cyano, diazonium, alkoxy de 1 à 20 atomes de carbone, alkoxycarbonyle de 1 à 20 atomes de carbone, alkylcarbonyloxy de 1 à 20 atomes de carbone, vinyle éventuellement fluoré, les atomes d'halogène. 7. Matériau métallique selon l'une quelconque des revendications 1 à 6, dans lequel le groupe aromatique comporte un ou plusieurs substituants susceptibles de réagir directement avec un substrat, ou un ou plusieurs substituants précurseurs qui, après transformation, sont susceptibles de réagir avec un substrat, ledit substrat étant choisi dans le groupe constitué par des résines organiques, des molécules biologiques, des molécules chimiques ou des agents complexants. 8. Matériau métallique selon l'une quelconque des revendications 1 à 6, dans lequel le groupe aromatique comporte un ou plusieurs substituants susceptibles de réagir directement avec une résine organique et choisis dans le groupe constitué par des groupements allyliques ou vinyliques,-(CH2)n -COOH, -(CH2)n-CH2-OH, (CH2)n- NH2, n étant un nombre entier compris entre 0 et 10, ou un ou plusieurs substituants précurseurs susceptibles de réagir après transformation avec une résine organique et choisis dans le groupe constitué par NO2, N2+, (CH2)n-CN, (CH2)n-CHO, (CH2)n- COOPr, Pr étant un groupe protecteur, (CHZ)n-NHP'r, (CHZ)n-N(P'r)2, (CH2)n- N=P"r, P'r, P"r étant des groupes protecteurs, n étant un nombre entier compris entre 1 et 10. 9. Matériau métallique selon l' une quelconque des revendications 1 à 6, dans lequel le groupe aromatique comporte un ou plusieurs substituants susceptibles de réagir directement avec une molécule biologique et choisis dans le groupe constitué par (CH2)n-COOH, (CH2)n-NH2, n étant un nombre entier compris entre 0 et 10, ou un ou plusieurs substituants précurseurs susceptibles de réagir après transformation avec une molécule biologique et choisis dans le groupe constitué par N02, N2+, (CH2)n-CN, (CH2)n-CHO, (CH2)n-COOPr, Pr étant un groupe protecteur, n étant un nombre entier compris entre 0 et 10. 10. Matériau métallique selon l'une quelconque des revendications là 6, dans lequel le groupe aromatique comporte un ou plusieurs substituants susceptibles de réagir directement avec des molécules organiques fonctionnelles et choisis dans le groupe constitué par N02, (CH2)n-CONH2, (CH2)n-CN, (CH2)n-CHO, (CH2)n-COOH, (CH2)n-CH2OH, (CH2)n-NH2, n étant un nombre entier compris entre 0 et 10, SO2H, S03H, SO2R, S03R, R étant une chaîne carbonée aliphatique ou aromatique de 1 à 20 atomes de carbone, ou un ou plusieurs substituants précurseurs susceptibles de réagir après transformation avec des molécules organiques fonctionnelles et choisis dans le groupe constitué par N02, (CH2)n-CONH2, (CH2)n-COOPr, Pr étant un groupe protecteur, (CH2)n-NHP'r, (CH2)n-N (P'r)2, (CH2)n-N=P"r, P'r, P"r étant des groupes protecteurs,(CH2)n CN, (CH2)n-CHO, (CH2)n-COOH, (CH2)n-CH20H, n étant un nombre entier compris entre 0 et 10, S02Pr, S03Pr, Pr étant un groupe protecteur choisi parmi les significations de R. 11. Matériau métallique selon l'une quelconque des revendications 1 à 11, dans lequel le groupe aromatique est choisi parmi : 12. Matériau métallique selon l'une quelconque des revendications 1 à 11, dans lequel le métal est choisi parmi les métaux purs ou les alliages, et notamment le fer, le nickel, le platine, l'or, le cuivre, le zinc, le cobalt, le titane, le chrome, l'argent, les aciers inoxydables, les alliages de titane, les alliages de chrome cobalt, le molybdène, le manganèse, le vanadium. 13. Matériau métallique selon l'une quelconque des revendications 1 à 12, dont la surface est modifiée par une couche organique dont l'épaisseur minimum est d' environ 10 . 14. Procédé de modification de la surface d'un matériau métallique, pour obtenir un matériau métallique dont la surface est modifiée selon l'une des revendications 1 à 13, caractérisé en ce qu'il consiste à fixer sur la surface de ce matériau un groupe aromatique, par réduction électrochimique d'un sel de diazonium comportant ce groupe aromatique, en mettant en contact le matériau métallique avec une solution du sel de diazonium dans un solvant et en polarisant négativement le matériau métallique par rapport à une anode également en contact avec la solution du sel de diazonium, l'anode et la cathode pouvant être éventuellement séparées l'une de l' autre, par exemple par un diaphragme ou une membrane. 15. Procédé selon la revendication 14, caractérisé en ce que la réduction électrochimique a lieu en présence d'un électrolyte, le compartiment anodique et cathodique étant éventuellement séparé, le compartiment anodique comportant le solvant et l'électrolyte, le compartiment cathodique comportant le solvant, l' électrolyte et le sel de diazonium. 16. Procédé selon l'une des revendications 14 ou 15, caractérisé en ce que le sel de diazonium répond à la formule ArN2+ X- , dans laquelle Ar représente le groupe aromatique et X représente un anion et en ce que ce sel de diazonium a un potentiel de réduction moins négatif que le potentiel de réduction du radical libre Ar correspondant au groupe aromatique du sel de diazonium, l'anion X- du sel de diazonium étant avantageusement choisi parmi les halogènes, les sulfates, les phosphates, les perchlorates, les tetrafluoroborates, les carboxylates, les hexafluorophosphates. 17. Procédé selon une des revendications 14 à 16, caractérisé en ce que la réduction est effectuée par voltamétrie cyclique répétitive dans un intervalle de potentiel où les sels de diazonium sont réduits ou par électrolyse à un potentiel plus négatif que le potentiel de réduction du sel de diazonium ou à courant constant. 18. Procédé selon une des revendications 14 à 17, caractérisé en ce que la concentration en sels de diazonium est comprise entre 10-3 et 10-1 mol/1. 19. Procédé selon l'une des revendications 14 à 18, de réalisation par voie électrochimique d'un matériau métallique dont la surface est modifiée par des groupes aromatiques aminés, caractérisé en ce que le sel de diazonium aromatique est substitué par un radical nitro et en ce que la réduction électrochimique est maintenue jusqu'à la réduction du radical nitro en radical amino. 20. Procédé selon l'une des revendications 14 à 19, dans lequel la réduction électrochimique du sel de diazonium a lieu dans un solvant aprotique, notamment choisi dans le groupe comprenant l'acétonitrile, le diméthylformamide, le diméthylsulfoxyde et le benzonitrile. 21. Procédé selon la revendication 20, caractérisé en ce que la solution du sel de diazonium comprend un électrolyte-support constitué par un sel d'ammonium quaternaire ou un sel de lithium, notamment un tétrafluoborate de tétralkylammonium 22. Procédé selon l'une des revendications 14 à 19, dans lequel la réduction électrochimique du sel de diazonium organique a lieu dans un solvant protique en milieu acide. 23. Procédé selon la revendication 22, caractérisé en ce que le solvant protique est choisi dans le groupe constitué par l' eau, le méthanol, l'éthanol ou leurs mélanges, ou en ce que le solvant protique est en mélange avec un solvant aprotique étant entendu que le mélange résultant présente les caractéristiques d'un solvant protique. 24. Procédé selon une des revendications 22 ou 23, caractérisé en ce que l' acide est choisi parmi les acides sulfuriques, chlorhydrique, nitrique, nitreux, phosphorique ou tétrafluoroborique. 25. Procédé selon l'une des revendications 22 à 24, caractérisé en ce que le pH de la solution est inférieur à 2. 26. Matériau métallique tel qu'obtenu par mise en #uvre du procédé selon l'une quelconque des revendications 14 à 25.